(57)【特許請求の範囲】
【請求項１】
鋳片を生産する連続鋳造機と、
前記連続鋳造機の出側に位置する粗圧延機、及び前記粗圧延機の出側に位置する仕上圧延機を備え、前記鋳片を押下する圧延機と、
前記粗圧延機の入側及び前記仕上圧延機の入側のうち少なくとも１ヶ所に位置する切断機と、
前記切断機と電気的に連結されて、前記切断機の駆動を調整し、前記連続鋳造機及び圧延機において前記鋳片が連続体で提供される連続圧延モードと前記切断機によって前記鋳片が切断される不連続圧延モードの切り替えを行うか否かを判断して、前記連続圧延モードまたは不連続圧延モードを選択する制御機と、を含み、
前記制御機が連続圧延モードを選択した場合には、下記数式１を満たすことを特徴とする連続鋳造圧延装置。
［数１］
0006580165.tif 000018
ここで、Ｈは連続鋳造機の出側における鋳片厚さ（ｍｍ）、Ｖは連続鋳造機の出側における鋳片速度（ｍ／ｍｉｎ）、Ｌは連続鋳造機の出側から仕上圧延機の出側までの長さ（ｍ）、Ｔは連続鋳造機の出側における鋳片の平均温度（℃）、ＮＲは粗圧延機のスタンド数、ＮＦは仕上圧延機のスタンド数、ｔは仕上圧延機の出側における鋳片厚さ（ｍｍ）である。
【請求項２】
前記粗圧延機及び仕上圧延機のうち少なくとも一つの入側に位置する加熱機をさらに含み、
前記制御機が連続圧延モードを選択した場合には、下記数式２を満たすことを特徴とする請求項１に記載の連続鋳造圧延装置。
［数２］
0006580165.tif 000019
ここで、Ｗは連続鋳造機の出側における鋳片幅（ｍｍ）、ＥＨは鋳片が受ける熱量（ＭＷ）である。
【請求項３】
前記粗圧延機の入側に位置する第１スケール除去機と、前記仕上圧延機の入側に位置する第２スケール除去機と、を備えるスケール除去機をさらに含み、
前記制御機が連続圧延モードを選択した場合には、下記数式３を満たすことを特徴とする請求項２に記載の連続鋳造圧延装置。
［数３］
0006580165.tif 000020
ここで、ＰＲは第１スケール除去機に加えられる圧力（ｂａｒ）、ＰＦは第２スケール除去機に加えられる圧力（ｂａｒ）である。
【請求項４】
連続鋳造機において鋳片を生産する鋳造段階と、
前記鋳片を圧延機で押下する圧延段階と、
前記鋳造段階及び圧延段階において前記鋳片が連続体で提供される連続圧延モードと前記鋳片が前記圧延段階前または圧延段階中に切断される不連続圧延モードの切り替えを、前記圧延段階の前に選択するモード選択段階と、
を含み、
前記モード選択段階は、前記圧延機の出側における温度が、前記鋳片をオーステナイト組織の状態で提供できる温度以上である場合には連続圧延モードで行われ、前記圧延機の出側における温度が、前記鋳片をオーステナイト組織の状態で提供できる温度未満である場合には不連続圧延モードで行われることを選択することを特徴とする連続鋳造圧延方法。
【請求項５】
連続鋳造機において鋳片を生産する鋳造段階と、
前記連続鋳造機の出側に位置する粗圧延機、及び前記粗圧延機の出側に位置する仕上圧延機で前記鋳片を押下する圧延段階と、
前記鋳造段階及び圧延段階において前記鋳片が連続体で提供される連続圧延モードと前記鋳片が前記圧延段階前または圧延段階中に切断される不連続圧延モードの切り替えを、前記圧延段階の前に選択するモード選択段階と、
を含み、
前記モード選択段階は、下記数式４を満たす場合には連続圧延モードで行われ、満たしていない場合には不連続圧延モードで行われることを選択することを特徴とする連続鋳造圧延方法。
［数４］
0006580165.tif 000021
ここで、Ｈは連続鋳造機の出側における鋳片厚さ（ｍｍ）、Ｖは連続鋳造機の出側における鋳片速度（ｍ／ｍｉｎ）、Ｌは連続鋳造機の出側から仕上圧延機の出側までの長さ（ｍ）、Ｔは連続鋳造機の出側における鋳片の平均温度（℃）、ＮＲは粗圧延機のスタンド数、ＮＦは仕上圧延機のスタンド数、ｔは仕上圧延機の出側における鋳片厚さ（ｍｍ）である。
【請求項６】
連続鋳造機において鋳片を生産する鋳造段階と、
前記連続鋳造機の出側に位置する粗圧延機、及び前記粗圧延機の出側に位置する仕上圧延機で前記鋳片を押下する圧延段階と、
前記粗圧延機及び仕上圧延機のうち少なくとも一つの入側に位置する加熱機で前記鋳片を加熱する加熱段階と、
前記粗圧延機の入側に位置する第１スケール除去機及び前記仕上圧延機の入側に位置する第２スケール除去機により前記鋳片の表面スケールを除去するスケール除去段階と、
前記鋳造段階及び圧延段階において前記鋳片が連続体で提供される連続圧延モードと前記鋳片が前記圧延段階前または圧延段階中に切断される不連続圧延モードの切り替えを、前記圧延段階の前に選択するモード選択段階と、
を含み、
前記モード選択段階は、連続鋳造機の出側における鋳片厚さ、連続鋳造機の出側における鋳片幅、連続鋳造機の出側における鋳片速度、連続鋳造機の出側から仕上圧延機の出側までの長さ、鋳片が受ける熱量、連続鋳造機の出側における鋳片の平均温度、粗圧延機のスタンド数、仕上圧延機のスタンド数、第１スケール除去機に加えられる圧力、第２スケール除去機に加えられる圧力、及び仕上圧延機の出側における鋳片厚さを基準に、連続圧延モードで行うか、または不連続圧延モードで行うかを選択することを特徴とする連続鋳造圧延方法。
【請求項７】
前記モード選択段階は、下記数式５を満たす場合には連続圧延モードで行われ、満たしていない場合には不連続圧延モードで行われることを選択することを特徴とする請求項６に記載の連続鋳造圧延方法。
［数５］
0006580165.tif 000022
ここで、Ｈは連続鋳造機の出側における鋳片厚さ（ｍｍ）、Ｗは連続鋳造機の出側における鋳片幅（ｍｍ）、Ｖは連続鋳造機の出側における鋳片速度（ｍ／ｍｉｎ）、Ｌは連続鋳造機の出側から仕上圧延機の出側までの長さ（ｍ）、ＥＨは鋳片が受ける熱量（ＭＷ）、Ｔは連続鋳造機の出側における鋳片の平均温度（℃）、ＮＲは粗圧延機のスタンド数、ＮＦは仕上圧延機のスタンド数、ＰＲは第１スケール除去機に加えられる圧力（ｂａｒ）、ＰＦは第２スケール除去機に加えられる圧力（ｂａｒ）、ｔは仕上圧延機の出側における鋳片厚さ（ｍｍ）である。
【請求項８】
前記粗圧延機のスタンド数ＮＲは０〜３個であり、前記仕上圧延機のスタンド数ＮＦは５〜７個であり、前記第１スケール除去機に加えられる圧力ＰＲは０〜２００ｂａｒであり、前記第２スケール除去機に加えられる圧力ＰＦは２００〜３００ｂａｒであり、前記仕上圧延機の出側における鋳片厚さｔが１．０〜３．０ｍｍである場合に、前記モード選択段階は、下記数式６を満たす場合には連続圧延モードで行われ、満たしていない場合には不連続圧延モードで行われることを選択することを特徴とする請求項７に記載の連続鋳造圧延方法。
［数６］
0006580165.tif 000023
ここで、Ａは０．３５５３〜０．４１９２である。
【請求項９】
前記鋳片が受ける熱量ＥＨが１０〜２５ＭＷである場合に、前記モード選択段階は、下記数式７を満たす場合には連続圧延モードで行われ、満たしていない場合には不連続圧延モードで行われることを選択することを特徴とする請求項８に記載の連続鋳造圧延方法。
［数７］
0006580165.tif 000024
ここで、Ａは０．３５５３〜０．４１９２であり、Ｂは３９０２０〜９７５５０である
【請求項１０】
前記連続鋳造機の出側における平均温度Ｔは１０００〜１２５０℃であり、前記粗圧延機のスタンド数ＮＲは３個であり、前記仕上圧延機のスタンド数ＮＦは５個であり、前記第１スケール除去機に加えられる圧力ＰＲは２００ｂａｒであり、前記第２スケール除去機に加えられる圧力ＰＦは３００ｂａｒであり、前記仕上圧延機の出側における鋳片厚さｔは１．５ｍｍである場合に、前記モード選択段階は、下記数式８を満たす場合には連続圧延モードで行われ、満たしていない場合には不連続圧延モードで行われることを選択することを特徴とする請求項７に記載の連続鋳造圧延方法。
［数８］
0006580165.tif 000025
ここで、Ｃは０．０３１５〜０．１４０４である。
【発明の詳細な説明】
【技術分野】
【０００１】
本発明は、連続鋳造圧延装置及び連続鋳造圧延方法に関するもので、より詳細には、連続圧延モードと不連続圧延モードの切り替えを選択する発明に関するものである。
【背景技術】
【０００２】
連続鋳造機内で凝固した鋳片を高温を用いて圧延機において圧延する工程は、設備費及び運営費が従来の工程に比べて安価であるため、現在広く使用されている。
【０００３】
また、このように連続鋳造と圧延を連続的に利用しながらも、上記連続鋳造とは別に、圧延を行うことができる不連続工程も行うことができる。これは、韓国公開特許第１９９０−７００１４３７号公報に詳しく開示されている。
【０００４】
すなわち、連続鋳造工程と圧延工程を連続的に行う連続圧延モード、及び上記連続鋳造工程と上記圧延工程を不連続的に行う不連続圧延モードでそれぞれ行われることができる。
【０００５】
ここで、上記連続圧延モードでは、連続鋳造機と圧延機との間の鋳片が連続して提供されるため、圧延機における圧延過程が連続鋳造機における鋳片の生産速度などに依存しているが、不連続圧延モードでは、連続鋳造機と圧延機との間で鋳片が連続して提供されるものではないため、圧延機における圧延過程が連続鋳造機に依存する程度は連続圧延モードよりも緩和される。
【０００６】
このように、連続圧延モード及び不連続圧延モードは、工程状態が互いに異なっており、従来は、かかる連続圧延モード及び不連続圧延モードのうちいずれのモードを選択するかは、明確な基準によって選択されるものではなく、ランダムに行われていた。
【０００７】
すなわち、従来は、連続圧延モードが行えるのか、それとも不連続圧延モードが行えるのかを、実際の操業を通じて確認するといった試行錯誤が繰り返されていた。換言すると、連続圧延モードで工程を行った後、排出される圧延鋼板の状態を確認する方式によって行われていた。
【０００８】
しかし、試行錯誤を伴うかかるモードの選択方法には、モードを選択する前に不要な欠陥製品が無駄に生産されるという問題があった。さらに、鋳片の状態を考えることなく連続圧延モードまたは不連続圧延モードをランダムに選択すると、必要とする圧延鋼板の品質が確保されないという問題があった。
【０００９】
これにより、上述の問題を解決するための連続鋳造圧延装置及び連続鋳造圧延方法に対する研究が必要となった。
【発明の概要】
【発明が解決しようとする課題】
【００１０】
本発明の目的は、連続圧延モードと不連続圧延モードの切り替えを選択して、品質が確保された圧延鋼板製品を生産することができる連続鋳造圧延装置及び連続鋳造圧延方法を提供することである。
【００１１】
本発明の一実施形態による連続鋳造圧延装置は、鋳片を生産する連続鋳造機と、上記連続鋳造機の出側に位置する粗圧延機、及び上記粗圧延機の出側に位置する仕上圧延機を備え、上記鋳片を押下する圧延機と、上記粗圧延機の入側及び上記仕上圧延機の入側のうち少なくとも１ヶ所に位置する切断機と、上記切断機と電気的に連結されて、上記切断機の駆動を調整し、上記連続鋳造機及び圧延機において上記鋳片が連続体で提供される連続圧延モードと上記切断機によって上記鋳片が切断される不連続圧延モードの切り替えを行うか否かを判断して、上記連続圧延モードまたは不連続圧延モードを選択する制御機と、を含み、上記制御機が連続圧延モードを選択した場合には、下記数式１を満たすことを特徴とすることができる。
［数１］
0006580165.tif 000002
ここで、Ｈは連続鋳造機の出側における鋳片厚さ（ｍｍ）、Ｖは連続鋳造機の出側における鋳片速度（ｍ／ｍｉｎ）、Ｌは連続鋳造機の出側から仕上圧延機の出側までの長さ（ｍ）、Ｔは連続鋳造機の出側における鋳片の平均温度（℃）、ＮＲは粗圧延機のスタンド数、ＮＦは仕上圧延機のスタンド数、ｔは仕上圧延機の出側における鋳片厚さ（ｍｍ）である。
【００１２】
また、本発明の一実施形態による連続鋳造圧延装置は、上記粗圧延機及び仕上圧延機のうち少なくとも一つの入側に位置する加熱機をさらに含み、上記制御機が連続圧延モードを選択した場合には、下記数式２を満たすことを特徴とすることができる。
［数２］
0006580165.tif 000003
ここで、Ｗは連続鋳造機の出側における鋳片幅（ｍｍ）、ＥＨは鋳片が受ける熱量（ＭＷ）である。
【００１３】
また、本発明の一実施形態による連続鋳造圧延装置は、上記粗圧延機の入側に位置する第１スケール除去機と、上記仕上圧延機の入側に位置する第２スケール除去機と、を備えるスケール除去機をさらに含み、上記制御機が連続圧延モードを選択した場合には、下記数式３を満たすことを特徴とすることができる。
［数３］
0006580165.tif 000004
ここで、ＰＲは第１スケール除去機に加えられる圧力（ｂａｒ）、ＰＦは第２スケール除去機に加えられる圧力（ｂａｒ）である。
【００１４】
また、本発明の他の実施形態による連続鋳造圧延方法は、連続鋳造機において鋳片を生産する鋳造段階と、上記鋳片を圧延機で押下する圧延段階と、上記鋳造段階及び圧延段階において上記鋳片が連続体で提供される連続圧延モードと上記鋳片が上記圧延段階前または圧延段階中に切断される不連続圧延モードの切り替えを、上記圧延段階の前に選択するモード選択段階と、を含み、上記モード選択段階は、上記圧延機の出側における温度が、上記鋳片をオーステナイト組織の状態で提供できる温度以上である場合には連続圧延モードで行われ、上記圧延機の出側における温度が、上記鋳片をオーステナイト組織の状態で提供できる温度未満である場合には不連続圧延モードで行われることを選択することを特徴とすることができる。
【００１５】
また、本発明の他の実施形態による連続鋳造圧延方法は、連続鋳造機において鋳片を生産する鋳造段階と、上記連続鋳造機の出側に位置する粗圧延機、及び上記粗圧延機の出側に位置する仕上圧延機で上記鋳片を押下する圧延段階と、上記鋳造段階及び圧延段階において上記鋳片が連続体で提供される連続圧延モードと上記鋳片が上記圧延段階前または圧延段階中に切断される不連続圧延モードの切り替えを、上記圧延段階の前に選択するモード選択段階と、を含み、上記モード選択段階は、下記数式４を満たす場合には連続圧延モードで行われ、満たしていない場合には不連続圧延モードで行われることを選択することを特徴とすることができる。
［数４］
0006580165.tif 000005
ここで、Ｈは連続鋳造機の出側における鋳片厚さ（ｍｍ）、Ｖは連続鋳造機の出側における鋳片速度（ｍ／ｍｉｎ）、Ｌは連続鋳造機の出側から仕上圧延機の出側までの長さ（ｍ）、Ｔは連続鋳造機の出側における鋳片の平均温度（℃）、ＮＲは粗圧延機のスタンド数、ＮＦは仕上圧延機のスタンド数、ｔは仕上圧延機の出側における鋳片厚さ（ｍｍ）である。
【００１６】
また、本発明の他の実施形態による連続鋳造圧延方法は、連続鋳造機において鋳片を生産する鋳造段階と、上記連続鋳造機の出側に位置する粗圧延機、及び上記粗圧延機の出側に位置する仕上圧延機で上記鋳片を押下する圧延段階と、上記粗圧延機及び仕上圧延機のうち少なくとも一つの入側に位置する加熱機で上記鋳片を加熱する加熱段階と、上記粗圧延機の入側に位置する第１スケール除去機及び上記仕上圧延機の入側に位置する第２スケール除去機により上記鋳片の表面スケールを除去するスケール除去段階と、上記鋳造段階及び圧延段階において上記鋳片が連続体で提供される連続圧延モードと上記鋳片が上記圧延段階前または圧延段階中に切断される不連続圧延モードの切り替えを、上記圧延段階の前に選択するモード選択段階と、を含み、上記モード選択段階は、連続鋳造機の出側における鋳片厚さ、連続鋳造機の出側における鋳片幅、連続鋳造機の出側における鋳片速度、連続鋳造機の出側から仕上圧延機の出側までの長さ、鋳片が受ける熱量、連続鋳造機の出側における鋳片の平均温度、粗圧延機のスタンド数、仕上圧延機のスタンド数、第１スケール除去機に加えられる圧力、第２スケール除去機に加えられる圧力、及び仕上圧延機の出側における鋳片厚さを基準に、連続圧延モードで行うか、または不連続圧延モードで行うかを選択することを特徴とすることができる。
【００１７】
また、本発明の他の実施形態による連続鋳造圧延方法において、上記モード選択段階は、下記数式５を満たす場合には連続圧延モードで行われ、満たしていない場合には不連続圧延モードで行われることを選択することを特徴とすることができる。
［数５］
0006580165.tif 000006
ここで、Ｈは連続鋳造機の出側における鋳片厚さ（ｍｍ）、Ｗは連続鋳造機の出側における鋳片幅（ｍｍ）、Ｖは連続鋳造機の出側における鋳片速度（ｍ／ｍｉｎ）、Ｌは連続鋳造機の出側から仕上圧延機の出側までの長さ（ｍ）、ＥＨは鋳片が受ける熱量（ＭＷ）、Ｔは連続鋳造機の出側における鋳片の平均温度（℃）、ＮＲは粗圧延機のスタンド数、ＮＦは仕上圧延機のスタンド数、ＰＲは第１スケール除去機に加えられる圧力（ｂａｒ）、ＰＦは第２スケール除去機に加えられる圧力（ｂａｒ）、ｔは仕上圧延機の出側における鋳片厚さ（ｍｍ）である。
【００１８】
また、本発明の他の実施形態による連続鋳造圧延方法において、上記粗圧延機のスタンド数ＮＲは０〜３個であり、上記仕上圧延機のスタンド数ＮＦは５〜７個であり、上記第１スケール除去機に加えられる圧力ＰＲは０〜２００ｂａｒであり、上記第２スケール除去機に加えられる圧力ＰＦは２００〜３００ｂａｒであり、上記仕上圧延機の出側における鋳片厚さｔが１．０〜３．０ｍｍである場合に、上記モード選択段階は、下記数式６を満たす場合には連続圧延モードで行われ、満たしていない場合には不連続圧延モードで行われることを選択することを特徴とすることができる。
［数６］
0006580165.tif 000007
ここで、Ａは０．３５５３〜０．４１９２である。
【００１９】
また、本発明の他の実施形態による連続鋳造圧延方法において、上記鋳片が受ける熱量ＥＨが１０〜２５ＭＷである場合に、上記モード選択段階は、下記数式７を満たす場合には連続圧延モードで行われ、満たしていない場合には不連続圧延モードで行われることを選択することを特徴とすることができる。
［数７］
0006580165.tif 000008
ここで、Ａは０．３５５３〜０．４１９２であり、Ｂは３９０２０〜９７５５０である。
【００２０】
また、本発明の他の実施形態による連続鋳造圧延方法において、上記連続鋳造機の出側における平均温度Ｔは１０００〜１２５０℃であり、上記粗圧延機のスタンド数ＮＲは３個であり、上記仕上圧延機のスタンド数ＮＦは５個であり、上記第１スケール除去機に加えられる圧力ＰＲは２００ｂａｒであり、上記第２スケール除去機に加えられる圧力ＰＦは３００ｂａｒであり、上記仕上圧延機の出側における鋳片厚さｔは１．５ｍｍである場合に、上記モード選択段階は、下記数式８を満たす場合には連続圧延モードで行われ、満たしていない場合には不連続圧延モードで行われることを選択することを特徴とすることができる。
［数８］
0006580165.tif 000009
ここで、Ｃは０．０３１５〜０．１４０４である。
【発明の効果】
【００２１】
本発明の連続鋳造圧延装置及び連続鋳造圧延方法は、連続圧延モードと不連続圧延モードの切り替えを選択することで圧延鋼板製品の品質を確保することができるという効果を奏することができる。
【００２２】
さらに、従来試行錯誤的に行われていた連続圧延モードで行うか、それとも不連続圧延モードで行うかを選択するための工程が不要となり、鋳片が無駄になってしまうことを減らすことができるという利点も有することができる。
【図面の簡単な説明】
【００２３】
【図１】本発明の連続鋳造圧延装置を示す側面図である。
【図２】本発明の連続鋳造圧延方法を示したフローチャートである。
【発明を実施するための形態】
【００２４】
以下、図面を参照して、本発明の具体的な実施形態を詳細に説明する。但し、本発明の思想は、提示された実施形態に制限されず、本発明の思想を理解する当業者は、同一思想の範囲内で、他の構成要素を追加、変更、削除などを通じて退歩的な他の発明または本発明の思想の範囲内に含まれる他の実施形態を容易に提案することができる。しかし、これも本発明の思想の範囲内に含まれることである。また、各実施形態の図面に示される同一思想の範囲内の機能を持つ同一の構成要素は、同一の参照符号を用いて説明する。
【００２５】
本発明の連続鋳造圧延装置及び連続鋳造圧延方法は、連続圧延モードと不連続圧延モードの切り替えを選択する発明に関するものである。
【００２６】
すなわち、本発明の連続鋳造圧延装置及び連続鋳造圧延方法は、連続圧延モードと不連続圧延モードの切り替えを選択することで圧延鋼板製品の品質を確保することができる発明に関するものである。
【００２７】
さらに、従来試行錯誤的に行われていた連続圧延モードで行うか、それとも不連続圧延モードで行うかを選択するための工程が不要となり、鋳片が無駄になってしまうことを減らすことができるという利点も有することができる。
【００２８】
具体的には、本発明の一実施形態による連続鋳造圧延装置は、鋳片を生産する連続鋳造機１０と、上記連続鋳造機１０の出側に位置する粗圧延機２１、及び上記粗圧延機２１の出側に位置する仕上圧延機２２を備え、上記鋳片を押下する圧延機２０と、上記粗圧延機２１の入側及び上記仕上圧延機２２の入側のうち少なくとも１ヶ所に位置する切断機３０と、上記切断機３０と電気的に接続されて、上記切断機３０の駆動を調整し、上記連続鋳造機１０及び圧延機２０において上記鋳片が連続体で提供される連続圧延モードと上記切断機３０によって上記鋳片が切断される不連続圧延モードの切り替えを行うか否かを判断して、上記連続圧延モードまたは不連続圧延モードを選択する制御機６０と、を含み、上記制御機６０が連続圧延モードを選択した場合には、下記数式１を満たすことを特徴とすることができる。
［数９］
0006580165.tif 000010
ここで、Ｈは連続鋳造機１０の出側における鋳片厚さ（ｍｍ）、Ｖは連続鋳造機１０の出側における鋳片速度（ｍ／ｍｉｎ）、Ｌは連続鋳造機１０の出側から仕上圧延機２２の出側までの長さ（ｍ）、Ｔは連続鋳造機１０の出側における鋳片の平均温度（℃）、ＮＲは粗圧延機２１のスタンド数、ＮＦは仕上圧延機２２のスタンド数、ｔは仕上圧延機２２の出側における鋳片厚さ（ｍｍ）である。
【００２９】
このように、上記数式１を満たすと、上記仕上圧延機２２の出側における温度が、鋳片または最終圧延鋼板をオーステナイト組織の状態で提供できる温度以上に提供されることができ、その結果、生産された圧延鋼板の品質を確保することができる。以下、提示された数式も同一の理由に基づく。
【００３０】
上記連続鋳造機１０は、鋳造工程を通じて溶鋼から鋳片を生産する役割を果たすことができる。すなわち、上記連続鋳造機１０は、タンディッシュから鋳型に溶鋼を供給し、供給された溶鋼は熱量を奪われて鋳片を形成するようになる。上記鋳片は、セグメントロール（Ｓｅｇｍｅｎｔ  Ｒｏｌｌ）及びピンチロール（Ｐｉｎｃｈ  Ｒｏｌｌ）によってガイドされて移動し、後述の圧延機２０に供給されることができる。
【００３１】
但し、かかる連続鋳造機１０は、上記溶鋼の凝固速度に依存して鋳片を生産するため、生産速度を調節することが難しい。そのため、上記連続鋳造機１０において生産された鋳片を連続的に受け取り、後述の圧延機２０に押下して製品を生産すると速度の制約を伴うようになる。
【００３２】
しかし、上記連続鋳造機１０から排出された鋳片は、平均温度が高いため、圧延機２０において圧延作業を行う際に必要とされる温度をある程度確保することができるという利点がある。
【００３３】
上記圧延機２０は、上記連続鋳造機１０において生産された鋳片を受け取り、押下して圧延鋼板を生産する役割を果たすことができる。このため、上記圧延機２０は、圧延ロール対の間に上記鋳片を通過させながら押下することができ、かかる圧延ロール対が提供される圧延スタンドを備えることができる。
【００３４】
そして、上記圧延機２０は、上記連続鋳造機１０から提供される鋳片を、最終厚さに押下した最終圧延鋼板製品として生産する前に、中間厚さに圧延を行う粗圧延機２１と、上記粗圧延機２１で中間厚さに押下した鋳片を再び最終厚さの圧延鋼板として製造する仕上圧延機２２と、を備えることができる。
【００３５】
ここで、上記粗圧延機２１は、上記連続鋳造機１０の出側に位置して、上記連続鋳造機１０が生産した鋳片を受け取り、圧延作業を行うようになる。また、上記仕上圧延機２２は、上記粗圧延機２１の出側に位置して、上記粗圧延機２１で圧延作業を行った鋳片を受け取り、押下して最終圧延鋼板製品として生産するための圧延作業を行うようになる。
【００３６】
特に、上記粗圧延機２１及び仕上圧延機２２に提供される圧延スタンドの数は、生産される圧延鋼板の素材の材質などに応じて調節することができる。すなわち、全体の設備において、上記粗圧延機２１または仕上圧延機２２が確保する圧延スタンドの数は、上記粗圧延機２１または仕上圧延機２２が提供する圧延スタンドの数を意味するものではなく、確保された圧延スタンドの数のうち実際の駆動に用いられた数が、上記粗圧延機２１または仕上圧延機２２が提供する圧延スタンドの数となる。
【００３７】
上記切断機３０は、不連続圧延モードで行うべく、連続鋳造圧延装置の中間部分で上記鋳片を切断するために提供されることができる。
【００３８】
すなわち、上記切断機３０は、上記粗圧延機２１の入側または上記仕上圧延機２２の入側に位置することができ、より詳細には、上記粗圧延機２１と上記連続鋳造機１０の間、及び上記仕上圧延機２２と粗圧延機２１の間の位置のうち少なくとも一つの位置に提供することができる。
【００３９】
また、上記切断機３０は、上記鋳片が押下されて完成された最終圧延鋼板製品を排出するために、上記仕上圧延機２２の出側にさらに提供されることもできる。
【００４０】
特に、上記切断機３０は、後述の制御機６０と電気的に連結されることで上記鋳片を切断するか否かを選択して行う。これは、上記制御機６０で連続圧延モードで行うか、それとも不連続圧延モードで行うかが選択されるためである。
【００４１】
すなわち、上記制御機６０が、上記切断機３０に対して作業するよう指示して上記鋳片が切断されると不連続圧延モードで行われるようになる。また、上記制御機６０が、上記切断機３０に対して作業しないよう指示すると、上記鋳片は上記連続鋳造機１０から上記圧延機２０まで連続体で提供されて連続圧延モードで行われるようになる。
【００４２】
ここで、上記制御機６０が上記切断機３０を駆動させず連続圧延モードで行われることを選択する場合には、上記数式１を満たす必要がある。
【００４３】
すなわち、上記数式１を満たせず連続圧延モードで行われる場合には、最終生産された圧延鋼板製品は欠陥のある製品として生産され、使用されずに廃棄される。
【００４４】
その他、本発明の連続鋳造圧延装置は、加熱機４０や、スケール除去機５０などをさらに備えて連続鋳造圧延工程を行うこともできる。
【００４５】
すなわち、本発明の一実施形態による連続鋳造圧延装置は、上記粗圧延機２１及び仕上圧延機２２のうち少なくとも一つの入側に位置する加熱機４０をさらに含み、上記制御機６０が連続圧延モードを選択した場合には、下記数式２を満たすことを特徴とすることができる。
［数１０］
0006580165.tif 000011
ここで、Ｗは連続鋳造機１０の出側における鋳片幅（ｍｍ）、ＥＨは鋳片が受ける熱量（ＭＷ）である。
【００４６】
そして、上記加熱機４０についてさらに説明すると、上記加熱機４０は、上記連続鋳造機１０から受け取った鋳片が含む熱温度が、上記圧延機２０で圧延を行うのに足りない場合、加熱して圧延に必要な温度に上昇させて圧延を行うためのものである。
【００４７】
このため、上記加熱機４０は、加熱炉にバーナーが付いた形で提示されることもできるが、加熱温度を容易に制御するためには、誘導コイルによって加熱する誘導加熱の形で提示されることが好ましい。
【００４８】
そして、上記加熱機４０は、上記粗圧延機２１または上記仕上圧延機２２の入側に提示されることが好ましい。具体的には、上記切断機３０と粗圧延機２１の間の位置、及び上記粗圧延機２１と仕上圧延機２２の間の位置のうち少なくとも一つに設置されることができる。
【００４９】
特に、かかる加熱機４０を含む連続鋳造圧延装置が連続圧延モードで行われる場合には、上記数式２を満たす必要がある。これは、最終生産された圧延鋼板製品が欠陥のある製品として生産され、使用されずに廃棄されることを防止するためのものである。
【００５０】
また、本発明の一実施形態による連続鋳造圧延装置は、上記粗圧延機２１の入側に位置する第１スケール除去機５１と、上記仕上圧延機２２の入側に位置する第２スケール除去機５２と、を備えるスケール除去機５０をさらに含み、上記制御機６０が連続圧延モードを選択した場合には、下記数式３を満たすことを特徴とすることができる。
［数１１］
0006580165.tif 000012
ここで、ＰＲは第１スケール除去機５１に加えられる圧力（ｂａｒ）、ＰＦは第２スケール除去機５２に加えられる圧力（ｂａｒ）である。
【００５１】
そして、上記スケール除去機５０についてより詳細に説明すると、上記スケール除去機５０は上記鋳片の表面上の異物を除去するための役割を果たす。このため、上記スケール除去機５０は、上記粗圧延機２１または仕上圧延機２２に上記鋳片が進入する前にスケール除去を行うことが好ましい。
【００５２】
すなわち、上記スケール除去機５０は、上記粗圧延機２１の入側に第１スケール除去機５１が提供され、上記仕上圧延機２２の入側に第２スケール除去機５２が提供されることで構成されることができる。
【００５３】
特に、かかる加熱機４０を含む連続鋳造圧延装置が連続圧延モードで行われる場合には、上記数式３を満たす必要がある。これは、最終生産された圧延鋼板製品が欠陥のある製品として生産され、使用されずに廃棄されることを防止するためのものである。
【００５４】
一例として、Ｈは８０ｍｍ、Ｗは１０００ｍｍ、Ｖは６．５ｍ／ｍｉｎ、Ｌは１００ｍ、ＥＨは１０ＭＷ、Ｔは１２００℃、ＮＲは３個、ＮＦは５個、ＰＲは２００ｂａｒ、ＰＦは３００ｂａｒ、ｔは１．５ｍｍである場合に、上記数式３は、「５２００００＞４９５３９５」を満たすことで、上記条件において連続圧延モードで行われても必要とする圧延鋼板の品質を確保することができるようになる。
【００５５】
以下、本発明の一実施形態である連続鋳造圧延装置に加えて、他の実施形態である連続鋳造圧延方法について説明する。
【００５６】
すなわち、本発明の他の実施形態による連続鋳造圧延方法は、連続鋳造機１０において鋳片を生産する鋳造段階と、上記鋳片を圧延機２０に押下する圧延段階と、上記鋳造段階及び圧延段階において上記鋳片が連続体で提供される連続圧延モードと上記鋳片が上記圧延段階前または圧延段階中に切断される不連続圧延モードの切り替えを、上記圧延段階の前に選択するモード選択段階と、を含み、上記モード選択段階は、上記圧延機２０の出側における温度が、上記鋳片をオーステナイト組織の状態で提供できる温度以上である場合には連続圧延モードで行われ、上記圧延機２０の出側における温度が、上記鋳片をオーステナイト組織の状態で提供できる温度未満である場合には不連続圧延モードで行われることを選択することを特徴とすることができる。
【００５７】
上記連続鋳造段階は、上記連続鋳造機１０により鋳片を生産する段階であって、連続鋳造により溶鋼を受け取り、鋳片を提供するようになる。この際、上記連続鋳造段階において初期に生成される鋳片は圧延機２０に提供されて圧延段階を行うようになる。
【００５８】
上記圧延段階は、上記連続鋳造段階で生産された鋳片を受け取り、押下して圧延鋼板の製品を生産する段階である。
【００５９】
ここで、上記圧延段階は、上記粗圧延機２１及び仕上圧延機２２により、粗圧延段階と仕上圧延段階に区分されて行われることもでできる。すなわち、上記連続鋳造機１０の出側に提供される粗圧延機２１において、最終圧延鋼板の厚さの中間段階として中間厚さに圧延を行う粗圧延段階と、上記粗圧延機２１の出側に提供される仕上圧延機２２において、最終圧延鋼板の厚さに圧延を行う仕上圧延段階とに区分されることができる。
【００６０】
上記モード選択段階は、上記連続圧延モードで行うか、それとも不連続圧延モードで行うかを選択する段階であって、かかるモード選択段階は、圧延機２０の出側における鋳片の温度に応じて判断されて行われるようになる。
【００６１】
すなわち、上記圧延機２０のうち仕上圧延機２２の出側に排出される鋳片の温度が、オーステナイト組織の状態で提供できる温度以上である場合には、連続圧延モードで行い、上記仕上圧延機２２の出側に排出される鋳片の温度が、オーステナイト組織の状態で提供できる温度未満である場合には不連続圧延モードで行う。
【００６２】
そして、上記連続圧延モードで行うか、それとも不連続圧延モードで行うかを区分することは切断された鋳片で圧延段階を行うか否かにより定義されるものであるため、上記モード選択段階は、少なくとも上記圧延段階の前に行う必要がある。
【００６３】
より詳しくは、上記モード選択段階は、上記粗圧延段階または仕上圧延段階の前に行われることが好ましい。
【００６４】
つまり、上記モード選択段階は、圧延段階前に行われれば十分であるため、上記連続鋳造段階の前に行われてもよい。
【００６５】
また、本発明の他の実施形態による連続鋳造圧延方法は、連続鋳造機１０において鋳片を生産する鋳造段階と、上記連続鋳造機１０の出側に位置する粗圧延機２１、及び上記粗圧延機２１の出側に位置する仕上圧延機２２で上記鋳片を押下する圧延段階と、上記鋳造段階及び圧延段階において上記鋳片が連続体で提供される連続圧延モードと上記鋳片が上記圧延段階前または圧延段階中に切断される不連続圧延モードの切り替えを、上記圧延段階の前に選択するモード選択段階と、を含み、上記モード選択段階は、下記数式４を満たす場合には連続圧延モードで行われ、満たしていない場合には不連続圧延モードで行われることを選択することを特徴とすることができる。
［数１２］
0006580165.tif 000013
ここで、Ｈは連続鋳造機１０の出側における鋳片厚さ（ｍｍ）、Ｖは連続鋳造機１０の出側における鋳片速度（ｍ／ｍｉｎ）、Ｌは連続鋳造機１０の出側から仕上圧延機２２の出側までの長さ（ｍ）、Ｔは連続鋳造機１０の出側における鋳片の平均温度（℃）、ＮＲは粗圧延機２１のスタンド数、ＮＦは仕上圧延機２２のスタンド数、ｔは仕上圧延機２２の出側における鋳片厚さ（ｍｍ）である。
【００６６】
すなわち、上記モード選択段階は、上記数式４を基準に、連続圧延モードで行うか、それとも不連続圧延モードで行うかを選択することができる。
【００６７】
そして、上記数式４は、後述の加熱段階及びスケール除去段階を含まない場合にのみ満たす条件であって、加熱段階及びスケール除去段階を含む場合には、後述の数式５によって判断されるべきである。
【００６８】
すなわち、本発明の他の実施形態による連続鋳造圧延方法は、連続鋳造機１０において鋳片を生産する鋳造段階と、上記連続鋳造機１０の出側に位置する粗圧延機２１、及び上記粗圧延機２１の出側に位置する仕上圧延機２２で上記鋳片を押下する圧延段階と、上記粗圧延機２１及び仕上圧延機２２のうち少なくとも一つの入側に位置する加熱機４０で上記鋳片を加熱する加熱段階と、上記粗圧延機２１の入側に位置する第１スケール除去機５１、及び上記仕上圧延機２２の入側に位置する第２スケール除去機５２により、上記鋳片の表面スケールを除去するスケール除去段階と、上記鋳造段階及び圧延段階において上記鋳片が連続体で提供される連続圧延モードと上記鋳片が上記圧延段階前または圧延段階中に切断される不連続圧延モードの切り替えを、上記圧延段階の前に選択するモード選択段階と、を含み、上記モード選択段階は、連続鋳造機１０の出側における鋳片厚さ、連続鋳造機１０の出側における鋳片幅、連続鋳造機１０の出側における鋳片速度、連続鋳造機１０の出側から仕上圧延機２２の出側までの長さ、鋳片が受ける熱量、連続鋳造機１０の出側における鋳片の平均温度、粗圧延機２１のスタンド数、仕上圧延機２２のスタンド数、第１スケール除去機５１に加えられる圧力、第２スケール除去機５２に加えられる圧力、仕上圧延機２２の出側における鋳片厚さを基準に、連続圧延モードで行うか、それとも不連続圧延モードで行うかを選択することを特徴とすることができる。
【００６９】
上記加熱段階は、上記鋳片の温度が上記圧延段階を行うための温度に満たない場合に、上記鋳片を加熱する段階である。
【００７０】
ここで、上記加熱段階は、上記圧延段階前または圧延段階中に行われることができる。換言すると、上記圧延段階のうち、粗圧延段階前、または粗圧延段階と仕上圧延段階の間に行うことができる。
【００７１】
このため、上述の加熱機４０が、上記粗圧延機２１の入側または上記仕上圧延機２２の入側に備えられて、上記鋳片に対して加熱を行うようになる。
【００７２】
そして、上記スケール除去段階は、上記鋳片の表面上の異物を除去する段階であって、上述のスケール除去機５０によって行われることができ、具体的には、上記粗圧延機２１の入側に位置する第１スケール除去機５１、または上記仕上圧延機２２の入側に位置する第２スケール除去機５２によって行われることができる。
【００７３】
ここで、本発明の他の実施形態による連続鋳造圧延方法において、上記モード選択段階は、下記数式５を満たす場合には連続圧延モードで行われ、満たしていない場合には不連続圧延モードで行われることを選択することを特徴とすることができる。
［数１３］
0006580165.tif 000014
ここで、Ｈは連続鋳造機１０の出側における鋳片厚さ（ｍｍ）、Ｗは連続鋳造機１０の出側における鋳片幅（ｍｍ）、Ｖは連続鋳造機１０の出側における鋳片速度（ｍ／ｍｉｎ）、Ｌは連続鋳造機１０の出側から仕上圧延機２２の出側までの長さ（ｍ）、ＥＨは鋳片が受ける熱量（ＭＷ）、Ｔは連続鋳造機１０の出側における鋳片の平均温度（℃）、ＮＲは粗圧延機２１のスタンド数、ＮＦは仕上圧延機２２のスタンド数、ＰＲは第１スケール除去機５１に加えられる圧力（ｂａｒ）、ＰＦは第２スケール除去機５２に加えられる圧力（ｂａｒ）、ｔは仕上圧延機２２の出側における鋳片厚さ（ｍｍ）である。
【００７４】
上記数式５では、全体区間における空冷（ａｉｒ  ｃｏｏｌｉｎｇ）の影響、加熱機４０における加熱の影響、粗圧延機２１及び仕上圧延機２２における押下時の影響、及び第１スケール除去機５１及び第２スケール除去機５２におけるスケール除去過程による影響を考えることができる。
【００７５】
第一に、全体区間における空冷の影響は、一般に、熱い鋳片が空気中に露出して鋳片と外部空気の温度差による熱伝達が原因で発生する。この際、素材内部では、伝導（ｃｏｎｄｕｃｔｉｏｎ）によって熱が伝播され、外部の空気には、対流（ｃｏｎｖｅｃｔｉｏｎ）及び輻射（ｒａｄｉａｔｉｏｎ）によって熱が伝達される。これを考えた変数としてはＶ、Ｌが代表的である。
【００７６】
第二に、加熱機４０における加熱の影響は、上記加熱機４０において、上記鋳片に加えた熱量によって加熱されることによる影響であって、これを考慮した変数としてはＥＨが代表的である。
【００７７】
第三に、粗圧延機２１及び仕上圧延機２２における押下時の影響としては、鋳片を押下した際に発生する変形エネルギー、摩擦エネルギー、損失エネルギーが考えられ、一般に、変形エネルギー及び摩擦エネルギーで発生する温度上昇の効果よりも鋳片で圧延ロールによって失われるエネルギー量が多いため、結果的に温度が低下するようになる。これを考慮した変数としてはＮＲ、ＮＦが代表的である。
【００７８】
第四に、第１スケール除去機５１及び第２スケール除去機５２におけるスケール除去過程による影響は、スケール除去機５０が加える圧力によって冷却される現象によるものであって、一般に、スケール除去機５０から供給される圧力が増加すると、スケール除去機の能力は向上するが、鋳片が失うエネルギー量が多くなって鋳片の温度が低下する。これを考慮した変数としてはＰＲ、ＰＦが代表的である。
【００７９】
また、本発明の他の実施形態による連続鋳造圧延方法において、上記粗圧延機２１のスタンド数ＮＲは０〜３個であり、上記仕上圧延機２２のスタンド数ＮＦは５〜７個であり、上記第１スケール除去機５１に加えられる圧力ＰＲは０〜２００ｂａｒであり、上記第２スケール除去機５２に加えられる圧力ＰＦは２００〜３００ｂａｒであり、上記仕上圧延機２２の出側における鋳片厚さｔは１．０〜３．０ｍｍである場合に、上記モード選択段階は、下記数式６を満たす場合には連続圧延モードで行われ、満たしていない場合には不連続圧延モードで行われることを選択することを特徴とすることができる。
［数１４］
0006580165.tif 000015
ここで、Ａは０．３５５３〜０．４１９２である。
【００８０】
また、本発明の他の実施形態による連続鋳造圧延方法において、上記鋳片が受ける熱量ＥＨが１０〜２５ＭＷである場合に、上記モード選択段階は、下記数式７を満たす場合には連続圧延モードで行われ、満たしていない場合には不連続圧延モードで行われることを選択することを特徴とすることができる。
［数１５］
0006580165.tif 000016
ここで、Ａは０．３５５３〜０．４１９２であり、Ｂは３９０２０〜９７５５０である。
【００８１】
また、本発明の他の実施形態による連続鋳造圧延方法において、上記連続鋳造機の出側における平均温度Ｔは１０００〜１２５０℃であり、上記粗圧延機のスタンド数ＮＲは３個であり、上記仕上圧延機のスタンド数ＮＦは５個であり、上記第１スケール除去機に加えられる圧力ＰＲは２００ｂａｒであり、上記第２スケール除去機に加えられる圧力ＰＦは３００ｂａｒであり、上記仕上圧延機の出側における鋳片厚さｔは１．５ｍｍである場合に、上記モード選択段階は、下記数式８を満たす場合には連続圧延モードで行われ、満たしていない場合には不連続圧延モードで行われることを選択することを特徴とすることができる。
【００８２】
［数１６］
0006580165.tif 000017
ここで、Ｃは０．０３１５〜０．１４０４である。
【００８３】
換言すると、上記数式６〜数式８は、上記数式５の変数のうち重要ではない変数に対して、一般に使用される数値を代入して整理した数式であって、上記モード選択段階を、一般の環境で、より簡単に判断することができるよう提示したものである。
【図１】
0006580165.tif 000026
【図２】
0006580165.tif 000027